(57)【特許請求の範囲】
【請求項１】
式（Ｉ）：
【化１】
0003641079.tif 000009
で表わされる４−ｔｅｒｔ−ブチル−４′−（２−メタクリロイルオキシエトキシ）ジベンゾイルメタンを含有した重合成分を重合させてえられた重合体からなる紫外線吸収剤。
【請求項２】
重合成分が４−ｔｅｒｔ−ブチル−４′−（２−メタクリロイルオキシエトキシ）ジベンゾイルメタンと共重合可能な共重合性モノマーを含有したものである請求項１記載の紫外線吸収剤。
【請求項３】
共重合性モノマーがアルキル基の炭素数が１〜４のアルキル（メタ）アクリレートである請求項２記載の紫外線吸収剤。
【発明の詳細な説明】
【０００１】
【発明の属する技術分野】
本発明は、紫外線吸収剤に関する。さらに詳しくは、紫外線吸収性にすぐれ、たとえば化粧料、繊維、フィルム、インキ、塗料、コンタクトレンズ、眼鏡用レンズなどの原料として有用な紫外線吸収剤に関する。
【０００２】
【従来の技術】
紫外線は、日常生活において常に我々に降り注がれている。紫外線は、波長が３２０〜４００ｎｍの長波長紫外線（以下、ＵＶ−Ａという）、波長が２９０〜３２０ｎｍの中波長紫外線（以下、ＵＶ−Ｂという）および波長が１８０〜２９０ｎｍの短波長紫外線（以下、ＵＶ−Ｃという）に分けることができる。
【０００３】
人間社会にもっとも大きな影響を与える紫外線は、太陽光によるものであるが、オゾン層によってほとんどのＵＶ−Ｃは吸収され、ＵＶ−ＢおよびＵＶ−Ａが地表に達する。この紫外線ＵＶ−ＢおよびＵＶ−Ａによる影響は、人体に対しても、人間を取り巻くすべての物質に対しても及ぶ。
【０００４】
ＵＶ−Ｂは、主に皮膚の表面に作用し、急激に日焼けを起こさせ、シミ、ソバカス、皮膚の乾燥などの原因となるが、ＵＶ−Ａは、皮膚の真皮にまで到達して皮膚の老化を促進するだけでなく、ＵＶ−Ｂによる皮膚の変性作用を増強させることが知られている。
【０００５】
これらのことから明らかなように、ＵＶ−Ｂだけでなく、ＵＶ−Ａからも皮膚を保護することは、皮膚の老化促進を予防し、シミ、ソバカスの発生や他の悪影響を防ぐ意味において重要であり、化粧料の分野において、ＵＶ−Ａ吸収剤が開発され、市販されるようになってきた。
【０００６】
そこで、従来、ＵＶ−Ａから皮膚を保護するために、二酸化チタン、酸化亜鉛などの無機粉末を化粧料に用いることが試みられている。
【０００７】
しかしながら、前記無機粉末は、紫外線吸収性が低いため、ＵＶ−Ａ領域の紫外線を防御するために、大量に用いる必要があるので、化粧料の使用時に透明性に欠け、自然な感触が損われるという欠点がある。
【０００８】
また、たとえば４−ｔｅｒｔ−ブチル−４′−メトキシジベンゾイルメタン（ジボダン（株）製、商品名：パラソールＡ）などの低分子量の紫外線吸収剤を化粧料に配合することも試みられている。
【０００９】
しかしながら、前記低分子量の紫外線吸収剤は、皮膚への刺激性、吸収性などの安全性がわるいという欠点を有する。
【００１０】
一方、人間社会に欠くことのできない高分子材料の分野では、たとえば繊維、フィルム、インキ、塗料、コンタクトレンズなどの高分子材料の紫外線による劣化を防止する紫外線吸収剤の需要が高まってきている。さらには、機能性高分子材料の開発が進むなかで、紫外線カットフィルムのように透過光から紫外線を除去するものが市販されるようになってきた。
【００１１】
しかしながら、一般に、たとえば前記４−ｔｅｒｔ−ブチル−４′−メトキシジベンゾイルメタンなどの低分子量の紫外線吸収剤を、繊維、フィルム、インキ、塗料、コンタクトレンズなどの高分子材料の分野で用いたばあいには、製造または成形加工時にかかる低分子量の紫外線吸収剤が揮発、溶出したり、さらにはえられた成形品の表面から揮発したり、表面でのブリードアウト、はじきなどが生じるという問題がある。
【００１２】
そこで、前記問題を解決するために、紫外線吸収構造を有する単量体を一重合成分とした共重合体の開発が進められている。
【００１３】
たとえば、メチルメタクリレートを主成分とした重合成分に紫外線吸収性モノマーである２−ヒドロキシ−５−アクリロキシアルキルフェニル−２Ｈ−ベンゾトリアゾール類を含有させ、かかる重合成分を共重合させてえられた共重合体をコンタクトレンズや眼鏡用レンズとして用いることが提案されている（特開昭６０−３８４１１号公報）。
【００１４】
しかしながら、前記共重合体は、透明性に劣るものであるため、コンタクトレンズや眼鏡用レンズなどの光学的透明性が要求される製品に用いることが困難である。さらに、コンタクトレンズや眼鏡用レンズの黄変を避けるためには、波長が４００ｎｍをこえる光を透過させる必要があるが、前記共重合体は、かかる波長が４００ｎｍをこえる光を吸収するという欠点を有する。
【００１５】
【発明が解決しようとする課題】
本発明は、前記従来技術に鑑みてなされたものであり、たとえば化粧料、繊維、フィルム、インキ、塗料、コンタクトレンズ、眼鏡用レンズなどにすぐれた紫外線吸収性および光学的透明性を付与することができ、ＵＶ−Ａの吸収性にとくにすぐれた紫外線吸収剤を提供することを目的とする。
【００１６】
【課題を解決するための手段】
本発明は、式（Ｉ）：
【００１７】
【化２】
0003641079.tif 000002
【００１８】
で表わされる４−ｔｅｒｔ−ブチル−４′−（２−メタクリロイルオキシエトキシ）ジベンゾイルメタンを含有した重合成分を重合させてえられた重合体からなる紫外線吸収剤に関する。
【００１９】
【発明の実施の形態】
本発明の紫外線吸収剤は、前記したように、式（Ｉ）：
【００２０】
【化３】
0003641079.tif 000003
【００２１】
で表わされる４−ｔｅｒｔ−ブチル−４′−（２−メタクリロイルオキシエトキシ）ジベンゾイルメタンを含有した重合成分を重合させてえられた重合体からなるものである。
【００２２】
本発明において、式（Ｉ）：
【００２３】
【化４】
0003641079.tif 000004
【００２４】
で表わされる４−ｔｅｒｔ−ブチル−４′−（２−メタクリロイルオキシエトキシ）ジベンゾイルメタンが重合成分として用いられているので、えられる紫外線吸収剤の紫外線吸収性がいちじるしく向上する。
【００２５】
なお、本発明においては、前記重合成分の全量（１００重量％）が前記４−ｔｅｒｔ−ブチル−４′−（２−メタクリロイルオキシエトキシ）ジベンゾイルメタンであってもよい、すなわち前記重合体が４−ｔｅｒｔ−ブチル−４′−（２−メタクリロイルオキシエトキシ）ジベンゾイルメタンの単独重合体であってもよいが、かかる重合成分には、必要に応じて、該４−ｔｅｒｔ−ブチル−４′−（２−メタクリロイルオキシエトキシ）ジベンゾイルメタンと共重合可能な共重合性モノマー（以下、共重合性モノマーという）が、目的に応じて適宜含有されていてもよい。
【００２６】
前記共重合性モノマーとしては、たとえばメチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、テトラヒドロフルフリル（メタ）アクリレート、ステアリル（メタ）アクリレート、ラウリル（メタ）アクリレートなどの置換されていてもよいアルキル（メタ）アクリレート；メチルビニルエーテル、ｎ−プロピルビニルエーテル、ｉ−ブチルビニルエーテル、ｎ−ブチルビニルエーテル、スチレン、α−メチルスチレン、（メタ）アクリロニトリル、酢酸ビニル、塩化ビニル、塩化ビニリデン、フッ化ビニル、フッ化ビニリデン、エチレン、プロピレン、イソプレン、クロロプレン、ブタジエンなどのビニルモノマー；（メタ）アクリル酸、イタコン酸などのカルボキシル基含有ビニルモノマー；β−ヒドロキシエチル（メタ）アクリレート、β−ヒドロキシプロピル（メタ）アクリレート、アリルアルコールなどの水酸基含有ビニルモノマー；Ｎ−メチロール（メタ）アクリルアミドなどのメチロール基含有ビニルモノマー；ジメチルアミノエチル（メタ）アクリレートなどのアミノ基含有ビニルモノマー；（メタ）アクリルアミドなどの酸アミド基含有ビニルモノマー；グリシジル（メタ）アクリレート、グリシジルアリルエーテルなどのグリシジル基含有ビニルモノマー；γ−（メタ）アクリロイルオキシプロピルトリメトキシシラン、ビニルトリアセトキシシラン、ビニルトリメトキシシランなどの加水分解性シリル基含有ビニルモノマーなどがあげられ、これらは、単独でまたは２種以上を混合して用いることができる。
【００２７】
前記共重合性モノマーの中では、ガラス転移温度が高く、成形性にすぐれたポリマーを与えることができるという点から、アルキル基の炭素数が１〜４のアルキル（メタ）アクリレートが好ましい。
【００２８】
なお、本明細書において、「〜（メタ）アクリ…」とは、〜アクリ…および／または〜メタクリ…を意味する。
【００２９】
重合成分に前記共重合性モノマーが含有されているばあいの前記４−ｔｅｒｔ−ブチル−４′−（２−メタクリロイルオキシエトキシ）ジベンゾイルメタンと共重合性モノマーとの割合［４−ｔｅｒｔ−ブチル−４′−（２−メタクリロイルオキシエトキシ）ジベンゾイルメタン／共重合性モノマー（重量比）］は、充分な紫外線吸収性を発現させるためには、０．０１／９９．９９以上、好ましくは０．０２／９９．９８以上とすることが望ましい。また、えられる紫外線吸収剤をたとえばコンタクトレンズ、眼鏡用レンズなどのなかに効果的に分散させ、すぐれた光学的透明性を維持しながら、充分な紫外線吸収性を発現させるためには、前記割合（重量比）は、１０／９０以下、好ましくは５／９５以下とすることが望ましい。
【００３０】
本発明に用いられる重合体は、前記４−ｔｅｒｔ−ブチル−４′−（２−メタクリロイルオキシエトキシ）ジベンゾイルメタンおよび必要に応じて共重合性モノマーを含有した重合成分に、たとえば重合開始剤などを配合し、通常の重合方法によって該重合成分を重合させることによってうることができる。
【００３１】
前記重合開始剤としては、たとえばジ−ｔｅｒｔ−ブチルパーオキシド、ラウロイルパーオキシド、ベンゾイルパーオキシド、クメンパーオキシドなどの有機過酸化物；アゾビスイソブチロニトリル、ジメチル−２，２′−アゾビス（２−メチルプロピオネート）、２，２′−アゾビス（２，４−ジメチルバレロニトリル）などのアゾ系油溶性重合開始剤などがあげられる。
【００３２】
前記重合開始剤の配合量は、とくに限定がないが、重合成分全量１００部（重量部、以下同様）に対して、通常０．０１〜５部程度であることが好ましい。
【００３３】
また、重合開始剤を配合し、重合反応を行なうときの雰囲気は、たとえばチッ素ガス、アルゴンガスなどの不活性ガス雰囲気であることが好ましい。
【００３４】
前記重合成分の重合方法にはとくに限定がなく、たとえば通常の乳化重合法、溶液重合法、塊状重合法などの方法を採用することができる。
【００３５】
たとえば前記乳化重合法を採用するばあいには、たとえば高級アルコールサルフェートナトリウム塩、高級アルコールサルフェートアミン塩、アルキルスルホン酸ナトリウム塩、アルキルナフタレンスルホン酸ナトリウム塩、アルキルフォスフェート、ジアルキルスルホサクシネート、ロジン石けんなどのアニオン系界面活性剤；ポリオキシエチレンアルキルエーテル、ポリオキシエチレンアルキルフェニルエーテル、ポリオキシエチレンアルキルエステル、ポリオキシエチレンアルキルアミン、ポリオキシエチレンアルキルアミド、ソルビタンアルキルエステル、ポリオキシソルビタンアルキルエステルなどのノニオン系界面活性剤；トリメチルアミノエチルアルキルアミドハロゲニド、アルキルピリジニウム硫酸塩、アルキルトリメチルアンモニウムハロゲニドなどの界面活性剤を、単独でまたは２種以上を混合し、乳化剤として用いることが好ましい。
【００３６】
前記界面活性剤の配合量は、とくに限定がないが、重合成分全量１００部に対して、通常０．１〜１部程度であることが好ましい。
【００３７】
また、たとえば前記溶液重合法を採用するばあいには、たとえばトルエン、キシレン、ベンゼン、シクロヘキサン、ｎ−ヘキサン、ヘプタン、酢酸エチル、メチルセロソルブ、エチルセロソルブ、グライム、ジグライム、メタノール、エタノール、プロパノール、ブタノール、ジオキサンなどの溶媒を、単独でまたは２種以上を混合して用いることが好ましい。
【００３８】
重合成分を重合させる際の重合温度および重合時間にはとくに限定がなく、たとえば必要に応じて用いる共重合性モノマーの種類、４−ｔｅｒｔ−ブチル−４′−（２−メタクリロイルオキシエトキシ）ジベンゾイルメタンと該共重合性モノマーとの割合などに応じて適宜調整すればよい。
【００３９】
かくしてえられる重合体は、たとえばラテックスのばあいには、該ラテックスを凝固させたのち、脱水、乾燥させて粉末として収得してもよく、たとえば分散液のばあいには、該分散液中の粒子を濾過、遠心分離などによって溶媒と分離し、乾燥させて粉末として収得してもよい。
【００４０】
本発明の紫外線吸収剤は、４−ｔｅｒｔ−ブチル−４′−（２−メタクリロイルオキシエトキシ）ジベンゾイルメタンおよび必要に応じて共重合性モノマーを含有した重合成分を重合させてえられた重合体からなるものであるが、本発明においては、その目的を阻害しないかぎり、該重合体以外の樹脂などを用い、かかる重合体と樹脂との混合物を紫外線吸収剤としてもよい。
【００４１】
前記重合体と混合してもよい樹脂としては、たとえば架橋されていてもよい、ポリエチレン、ポリプロピレン、ポリイソブチレン、ポリメチルブテン−１、ポリメチルペンテン−１、ポリイソプレン、ポリブタジエンなどのモノまたはジオレフィンからなる単独重合体や、ポリプロピレンとポリエチレン、ポリプロピレンとポリブテン−１、ポリプロピレンとポリイソブチレンなどの該単独重合体の混合物；エチレン−プロピレン共重合体、プロピレン−ブテン−１共重合体、プロピレン−イソブチレン共重合体、エチレン−ブテン−１共重合体、エチレン−プロピレン−ヘキサジエン共重合体、エチレン−プロピレン−ジシクロペンタジエン共重合体、エチレン−プロピレン−エチリデンノルボルネン共重合体、エチレン−アクリル酸共重合体、エチレン−メタクリル酸共重合体などのモノまたはジオレフィンを用いてなる共重合体；ポリスチレン、スチレン−ブタジエン共重合体、スチレン−アクリロニトリル共重合体、スチレン−アクリロニトリル−アクリル酸エステル共重合体、スチレン−アクリロニトリル−メタクリル酸エステル共重合体、アクリル酸エステル重合体で変性されたスチレン−アクリロニトリル共重合体、スチレン−ブタジエン−スチレンブロック共重合体、スチレンがグラフトされたスチレン−ポリブタジエングラフト共重合体、スチレンがグラフトされたアクリロニトリル−ブタジエン−スチレン共重合体や、これらの混合物などのスチレン系重合体；ポリ塩化ビニル、ポリ塩化ビニリデン、ポリフッ化ビニル、ポリクロロプレン、塩化ゴム、塩化ビニル−塩化ビニリデン共重合体、塩化ビニル−酢酸ビニル共重合体、塩化ビニリデン−酢酸ビニル共重合体などのハロゲン含有ビニル系重合体；ポリアクリル酸エステル、ポリメタクリル酸エステル、ポリアクリルアミド、ポリアクリロニトリルなどのα，β−不飽和酸またはその誘導体からなる重合体；ポリビニルアルコール、ポリ酢酸ビニル、ポリステアリン酸ビニル、ポリ安息香酸ビニル、ポリマレイン酸ビニル、ポリビニルブチラール、ポリフタル酸アリル、ポリアリルメラミンなどの不飽和アルコールもしくはアミン類から、またはこれらのアシル誘導体もしくはアセタールからなる重合体や、エチレン−酢酸ビニル共重合体などの不飽和アルコールもしくはアミン類またはこれらのアシル誘導体もしくはアセタールと他のビニル化合物との共重合体；ポリエチレンオキシド、ビス−グリシジルエーテルを用いてなる重合体などのエポキシドからなる重合体；ポリオキシメチレン、コモノマーとしてエチレンオキシドが用いられてなるポリオキシメチレンなどのポリアセタール類；ポリオキシエチレン、ポリプロピレンオキシド、ポリブチレンオキシド、ポリフェニレンオキシドなどのポリアルキレンまたはポリアリーレンオキシド；ポリウレタン、ポリ尿素などのポリウレタン類；ポリカーボネート；ポリスルホン；ポリアミド６、ポリアミド６，６、ポリアミド６，１０、ポリアミド１１、ポリアミド１２、ポリ−ｍ−フェニレンイソフタルアミドなどのジアミンとジカルボン酸や、アミノカルボン酸、そのラクタムなどを用いてなるポリアミド；ポリエチレングリコールテレフタレート、ポリ−１，４−ジメチロールシクロヘキサンテレ��タレートなどのジカルボン酸とジアルコールや、ヒドロキシカルボン酸、そのラクタムなどを用いてなるポリエステル；フェノール−ホルムアルデヒド樹脂、尿素−ホルムアルデヒド樹脂、メラミン−ホルムアルデヒド樹脂などのアルデヒドとフェノール、尿素またはメラミンとを用いてなる架橋された樹脂；グリセリン−フタル酸樹脂や、これとメラミン−ホルムアルデヒド樹脂との混合物；飽和または不飽和ジカルボン酸と多価アルコールとからなるポリエステルや、架橋剤としてビニル化合物を用いてなる不飽和ポリエステル系樹脂および該不飽和ポリエステル系樹脂のハロゲン含有変性物；セルロース、酢酸セルロース、プロピオン酸セルロース、酪酸セルロース、メチルセルロースなどのセルロースエーテルなどのセルロースの化学的変性同族列誘導体、天然ゴムなどの天然ポリマーなどがあげられ、これらは単独でまたは２種以上を混合して用いることができる。
【００４２】
なお、前記樹脂を混合させるばあい、えられる紫外線吸収剤に充分な紫外線吸収性を発現させるためには、該紫外線吸収剤における前記重合体と樹脂との割合［重合体／樹脂（重量比）］は、１／９９以上、好ましくは２／９８以上とすることが望ましい。また、紫外線吸収剤を配合した材料の光学的透明性が低下したり、黄変が生じるおそれをなくすためには、前記割合（重量比）は、９５／５以下、好ましくは９０／１０以下とすることが望ましい。
【００４３】
本発明の紫外線吸収剤には、前記４−ｔｅｒｔ−ブチル−４′−（２−メタクリロイルオキシエトキシ）ジベンゾイルメタン（最大吸収波長λｍａｘ：３５７〜３５９ｎｍ、ｌｏｇεｍａｘ：約４．６、ジクロロメタン中）が、その紫外線吸収性が低下することなく、取り込まれているので、前記紫外線吸収剤は、とくにＵＶ−Ａ領域において、きわめてすぐれた紫外線吸収性を呈する。
【００４４】
なお、充分な紫外線吸収効果の発現の点から、前記紫外線吸収剤全重量中の４−ｔｅｒｔ−ブチル−４′−（２−メタクリロイルオキシエトキシ）ジベンゾイルメタンの割合は、０．０１重量％以上、好ましくは０．０２重量％であることが望ましく、また光学的透明性の低下および黄変防止の点から、１０重量％以下、好ましくは５重量％以下であることが望ましい。
【００４５】
本発明の紫外線吸収剤は、すぐれた紫外線吸収性および光学的透明性を呈し、ＵＶ−Ａの吸収性にとくにすぐれたものである。したがって、該紫外線吸収剤は、たとえば化粧料、繊維、フィルム、インキ、塗料、コンタクトレンズ、眼鏡用レンズなどの原料として有用である。
【００４６】
【実施例】
つぎに、本発明の紫外線吸収剤を実施例に基づいてさらに詳細に説明するが、本発明はかかる実施例のみに限定されるものではない。
【００４７】
合成例１（４−ｔｅｒｔ−ブチル−４′−（２−ヒドロキシエトキシ）ジベンゾイルメタンの合成）
撹拌装置、温度計およびコンデンサーを備えた２リットル容の４つ口フラスコに仕込んだ乾燥テトラヒドロフラン５６０ｍｌ中に、油性水素化ナトリウム（含量約６０重量％）８０．０ｇ（２．００モル）を２７℃で懸濁させ、４′−（２−ヒドロキシエトキシ）アセトフェノン１６８．１８ｇ（１．００モル）のテトラヒドロフラン溶液３００ｍｌを、反応温度を４５℃以下に保ちつつ、チッ素ガス気流下で滴下した。
【００４８】
ついで、水素ガスの発生が緩和になるまで撹拌したのち、４−ｔｅｒｔ−ブチル安息香酸メチル２３５．５ｇ（１．２０モル）を滴下した。滴下終了後、反応温度を徐々に上げ、還流下で１２時間撹拌を続けた。４′−（２−ヒドロキシエトキシ）アセトフェノンの消失をＴＬＣ（シリカゲルプレート、展開液：ｎ−ヘキサン／酢酸エチル（体積比：３／１）およびＨＰＬＣ［カラム：ＯＤＳ（オクタデシル基が化学結合されたシリカゲル）、４．６×１５０ｍｍ、展開液：アセトニトリル／０．０２Ｍリン酸緩衝液（ｐＨ６．８）（体積比：７／３）］により確認したのち、反応液を冷却し、１２％塩酸水溶液で中和、分液した。有機層を飽和食塩水で洗浄後、有機層を濃縮してえられた粗結晶をメタノールから再結晶することにより、白色の結晶２４２．２ｇをえた。えられた結晶の融点は９５〜９５．５℃、収率は６７％であった。
【００４９】
つぎに、えられた結晶について、1Ｈ−ＮＭＲ（日本電子（株）製、ＧＸ−５００にて測定）、13Ｃ−ＮＭＲ（日本電子（株）製、ＧＸ−５００にて測定）、赤外吸収スペクトル（以下、ＩＲという）（（株）島津製作所製、ＦＴＩＲ−４２００にて測定）、紫外線吸収スペクトル（以下、ＵＶという）（（株）島津製作所製、ＵＶ−２４０にて測定）およびマススペクトル（（株）島津製作所製、ＧＣＭＳ  ＱＲ５０００にて測定）を調べ、元素分析を行なった。これらのデータを以下に示す。
【００５０】
0003641079.tif 000005
0003641079.tif 000006
これらの結果から、えられた白色の結晶は、目的とする４−ｔｅｒｔ−ブチル−４′−（２−ヒドロキシエトキシ）ジベンゾイルメタンであることが確認された。
【００５１】
合成例２（４−ｔｅｒｔ−ブチル−４′−（２−メタクリロイルオキシエトキシ）ジベンゾイルメタンの合成）
撹拌装置、温度計、コンデンサーを備えた１リットル容の４つ口フラスコに仕込んだシクロヘキサン２６０ｍｌ中に、合成例１でえられた４−ｔｅｒｔ−ブチル−４′−（２−ヒドロキシエトキシ）ジベンゾイルメタン１００．０ｇ（０．２９４モル）およびメタクリル酸２７．５ｇ（０．３２０モル）を２７℃で懸濁させ、４−トルエンスルホン酸１水和物５．０ｇおよびｏ−メチル−４−ヒドロキノン０．１ｇを添加したのち、反応液中に空気を吹き込みつつ、反応温度を徐々に上げ、還流脱水下で１５時間撹拌を続けた。４−ｔｅｒｔ−ブチル−４′−（２−ヒドロキシエトキシ）ジベンゾイルメタンの消失を合成例１と同様にしてＴＬＣおよびＨＰＬＣにより確認したのち、反応液を濃縮し、えられた反応混合物を酢酸エチル２４０ｍｌに５０℃溶解させ、１０％水酸化ナトリウム水溶液で中和したのち、分液した。有機層を分取し、水洗したのち、濃縮してえた粗結晶をトルエン−メタノールから再結晶することにより、白色の結晶７９．２ｇをえた。えられた結晶の融点は１１０〜１１２℃、収率は６６％であった。
【００５２】
つぎに、えられた結晶について、合成例１と同様にして、1Ｈ−ＮＭＲ、13Ｃ−ＮＭＲ、ＩＲ、ＵＶおよびマススペクトルを調べ、元素分析を行なった。これらのデータを以下に示す。
【００５３】
0003641079.tif 000007
0003641079.tif 000008
これらの結果から、えられた白色の結晶は、目的とする４−ｔｅｒｔ−ブチル−４′−（２−メタクリロイルオキシエトキシ）ジベンゾイルメタンであることが確認された。
【００５４】
なお、えられた４−ｔｅｒｔ−ブチル−４′−（２−メタクリロイルオキシエトキシ）ジベンゾイルメタン０．０５ｍｍｏｌをジクロロメタン１リットル中に溶解させた溶液の波長２００〜５００ｎｍにおける吸光度を測定した。その結果を図１に示す。
【００５５】
実施例１
合成例２でえられた４−ｔｅｒｔ−ブチル−４′−（２−メタクリロイルオキシエトキシ）ジベンゾイルメタン（以下、ＢＭＡＢＭという）０．０１ｇ、エチルアクリレート（以下、ＥＡという）２．０ｇ、メチルメタクリレート（以下、ＭＭＡという）１７．９９ｇ、反応調整剤としてラウリルメルカプタン（以下、ＬＭという）９０μｌ、溶剤としてステアリン酸（以下、ＳＡという）０．１２ｇおよび２，２′−アゾビスイソブチロニトリル（以下、ＡＩＢＮという）０．０２ｇを耐熱ガラス製管中に入れた。
【００５６】
つぎに、前記耐熱ガラス製管内をチッ素ガスでフラッシュしたのち密封し、内容物を７０℃で６時間重合させて無色透明な重合体をえた。なお、かかる重合体全重量中のＢＭＡＢＭの割合は、０．０５重量％であった。
【００５７】
前記重合体を１５０℃、１８０ｋｇ／ｍ2にて熱プレス成形し、厚さ１ｍｍのフィルムを作製した。
【００５８】
えられたフィルムの波長１９０〜７００ｎｍにおける光線透過率をＵＶ−ｖｉｓｉｂｌｅ  Ｒｅｃｏｒｄｉｎｇ  Ｓｐｅｃｔｒｏｐｈｏｔｏｍｅｔｅｒ（（株）島津製作所製、ＵＶ−２４０）にて測定した。その結果を図２にＡで示す。
【００５９】
図２に示された結果から、波長４００ｎｍの光線透過率は約７５％、波長３９０ｎｍの光線透過率は０％であり、えられたフィルムがＵＶ−Ａ領減、とくに波長３９０ｎｍ付近までの紫外線の吸収性にきわめてすぐれたものであることがわかる。
【００６０】
実施例２
実施例１において、ＢＭＡＢＭの量を０．０１ｇから０．０２ｇに、ＭＭＡの量を１７．９９ｇから１７．９８ｇにそれぞれ変更したほかは、実施例１と同様にして無色透明な重合体をえた。なお、かかる重合体全重量中のＢＭＡＢＭの割合は、０．１重量％であった。
【００６１】
つぎに、実施例１と同様にして、前記重合体から厚さ１ｍｍのフィルムを作製し、該フィルムの光線透過率を測定した。その結果を図２にＢで示す。
【００６２】
図２に示された結果から、波長４００ｎｍの光線透過率は約３５％、波長３９０ｎｍの光線透過率は０％であり、えられたフィルムがＵＶ−Ａ領減、とくに波長３９０ｎｍ付近までの紫外線の吸収性にきわめてすぐれたものであることがわかる。
【００６３】
比較例１
実施例１において、ＢＭＡＢＭを用いず、ＭＭＡの量を１７．９９ｇから１８ｇに変更したほかは、実施例１と同様にして無色透明な重合体をえた。
【００６４】
つぎに、実施例１と同様にして、前記重合体から厚さ１ｍｍのフィルムを作製し、該フィルムの光線透過率を測定した。その結果を図２にＣで示す。
【００６５】
図２に示された結果から、波長４００ｎｍの光線透過率は約９３％、波長３９０ｎｍの光線透過率も約９３％であり、えられたフィルムがＵＶ−Ａ領減での紫外線の吸収性に劣るものであることがわかる。
【００６６】
実施例３
ＢＭＡＢＭ０．２ｇ、ＭＭＡ３９．８ｇ、ＡＩＢＭ０．０４ｇおよびトルエン６０ｇを反応容器に入れ、該反応容器内をチッ素ガスでフラッシュしたのち、撹拌しながら内容物を約８０℃で６時間重合させて無色透明な重合体をえた。なお、かかる重合体全重量中のＢＭＡＢＭの割合は、０．５重量％であった。
【００６７】
つぎに、前記重合体の４０重量％トルエン溶液を調製し、該溶液をバーコーターにてプレパラートガラスに塗布し、乾燥させ、剥離して厚さ０．２ｍｍのフィルムを作製した。
【００６８】
えられたフィルムの光線透過率を実施例１と同様にして測定した。その結果、波長４００ｎｍの光線透過率は約４５％、波長３９０ｎｍの光線透過率は０％であり、えられたフィルムは、ＵＶ−Ａ領域、とくに波長３９０ｎｍ付近までの紫外線の吸収性にきわめてすぐれたものであった。
【００６９】
【発明の効果】
本発明の紫外線吸収剤は、すぐれた紫外線吸収性および光学的透明性を呈し、ＵＶ−Ａの吸収性にとくにすぐれたものである。
【００７０】
したがって、本発明の紫外線吸収剤は、たとえば化粧料、繊維、フィルム、インキ、塗料、コンタクトレンズ、眼鏡用レンズなどの原料として有用である。
【図面の簡単な説明】
【図１】合成例２でえられた４−ｔｅｒｔ−ブチル−４′−（２−メタクリロイルオキシエトキシ）ジベンゾイルメタンのジクロロメタン溶液の波長２００〜５００ｎｍにおける吸光度を示すグラフである。
【図２】実施例１〜２および比較例１でえられたフィルムの波長１９０〜７００ｎｍにおける光線透過率を示すグラフである。
【図１】
0003641079.tif 000010
【図２】
0003641079.tif 000011